(57)【要約】【課題】柔らかく、可撓性で、体を動かしたときにヒトにとって快適であるとともに、洗浄耐久性に優れた皮膜を形成するための皮膜形成性組成物を提供する。【解決手段】本開示の皮膜形成性組成物は、（Ｒ１３ＳｉＯ０．５）単位および（Ｒ２ＳｉＯ１．５）単位（式中、Ｒ１およびＲ２は独立して炭素数１〜８の置換または非置換の一価炭化水素基であり、各Ｒ１は互いに同じでも異なっていてもよい）を含むオルガノポリシルセスキオキサン；（Ｒ３３ＳｉＯ０．５）単位および（ＳｉＯ２）単位（式中、Ｒ３は置換または非置換の一価炭化水素基であり、各Ｒ３は互いに同じでも異なっていてもよく、但し、少なくとも１つのＲ３が炭素数６〜３０の芳香環含有基である）を含むオルガノシロキシシリケート；および揮発性シリコーン溶剤を含み、皮膜形成性組成物は、オルガノシロキシシリケートを、オルガノポリシルセスキオキサンの１質量％〜３５質量％の量で含む。【選択図】なし【特許請求の範囲】
【請求項１】
（Ｒ１３ＳｉＯ０．５）単位および（Ｒ２ＳｉＯ１．５）単位（式中、Ｒ１およびＲ２は独立して炭素数１〜８の置換または非置換の一価炭化水素基であり、各Ｒ１は互いに同じでも異なっていてもよい）を含むオルガノポリシルセスキオキサン；
（Ｒ３３ＳｉＯ０．５）単位および（ＳｉＯ２）単位（式中、Ｒ３は置換または非置換の一価炭化水素基であり、各Ｒ３は互いに同じでも異なっていてもよく、但し、少なくとも１つのＲ３が炭素数６〜３０の芳香環含有基である）を含むオルガノシロキシシリケート；および
揮発性シリコーン溶剤を含み、前記オルガノシロキシシリケートを、前記オルガノポリシルセスキオキサンの１質量％〜３５質量％の量で含む、皮膜形成性組成物。
【請求項２】
前記オルガノポリシルセスキオキサンおよびオルガノシロキシシリケートがフッ素を含まない、請求項１に記載の皮膜形成性組成物。
【請求項３】
前記オルガノシロキシシリケートが（２−フェニルプロピル）ジメチルシロキシシリケートである、請求項１または２のいずれかに記載の皮膜形成性組成物。
【請求項４】
０．１〜１０質量％の補助添加物をさらに含む、請求項１〜３のいずれか一項に記載の皮膜形成性組成物。
【請求項５】
前記補助添加物がティーツリー油である、請求項４に記載の皮膜形成性組成物。
【請求項６】
スプレー製剤の形態である、請求項１〜５のいずれか一項に記載の皮膜形成性組成物。
【請求項７】
請求項１〜６のいずれか一項に記載の皮膜形成性組成物を含む、排泄ケア用またはオストミーケア用の保護皮膜形成性組成物。
【発明の詳細な説明】
【技術分野】
【０００１】
本開示は、皮膜形成性組成物に関する。特に、排泄ケア、オストミーケアおよびその他の皮膚保護用途に使用される、保護皮膜形成性組成物に関する。
【背景技術】
【０００２】
皮膚表面の保護、医薬の経皮吸収などを目的として、様々な皮膜形成性組成物が使用されている。例えば、排泄ケアまたはオストミーケアでは、患者または被介護者の排泄物、ストーマに取り付けられる排泄物収納袋の接着剤などから患者または被介護者の皮膚を保護するために、皮膜形成性組成物を用いて皮膚表面に保護皮膜が形成される。
【０００３】
特許文献１（米国特許第６３８３５０２号明細書）は、皮膚への塗布に、または化粧品もしくは局所医薬組成物の成分として有用な、１〜４０％のシロキサン含有ポリマー、６０〜９９％のアルカン系シロキシポリマー反応溶媒、および０〜１５％の添加剤を含む組成物を記載している。
【０００４】
特許文献２（特開２００７−０２０５９７号公報）は、特定のシロキサンモノマーから誘導される単位と（メタ）アクリル酸誘導体から誘導される単位との重量比率（シロキサンモノマーから誘導される単位／（メタ）アクリル酸誘導体から誘導される単位）が１／９９〜２５／７５の範囲内にある（メタ）アクリル酸誘導体・シロキサンモノマー共重合体が揮発性シリコーン油中に分散されてなる粘着製品用皮膚保護剤を記載している。
【０００５】
特許文献３（特開平０６−２１１６３７号公報）は、パーフルオロアルキル基、ポリオキシアルキレン基を側鎖として持つポリシロキサンからなる皮膚保護剤を記載している。
【先行技術文献】
【特許文献】
【０００６】
【特許文献１】米国特許第６３８３５０２号明細書
【特許文献２】特開２００７−０２０５９７号公報
【特許文献３】特開平０６−２１１６３７号公報
【発明の概要】
【発明が解決しようとする課題】
【０００７】
しかしながら、従来の皮膜形成性組成物またはコーティング剤を用いて保護皮膜を患者または被介護者の皮膚表面に形成すると、保護皮膜が硬く、十分に可撓性でないために、患者が体を動かすと不快に感じる場合がある。また、保護皮膜は、撥水性を有すると同時に、不十分な皮膚呼吸による皮膚蒸れが生じないように、適度な通気性を有していることが望ましい。さらに、排泄ケアおよびオストミーケアにおいて、保護皮膜の洗浄耐久性は医療経済上重要である。すなわち、水道水またはケア用石けんなどの洗浄剤を用いて患者または被介護者の皮膚を洗浄したときに、保護皮膜はそのような洗浄に対して十分な耐久性を有している一方で、不要になった保護皮膜を除去するときに、例えば、薬用石けんなどを用いて容易に除去できることも必要である。したがって、本開示の目的は、柔らかく、可撓性で、体を動かしたときにヒトにとって快適であるとともに、洗浄耐久性に優れた皮膜を形成するための皮膜形成性組成物を提供することにある。
【課題を解決するための手段】
【０００８】
本開示の一実施態様によれば、（Ｒ１３ＳｉＯ０．５）単位および（Ｒ２ＳｉＯ１．５）単位（式中、Ｒ１およびＲ２は独立して炭素数１〜８の置換または非置換の一価炭化水素基であり、各Ｒ１は互いに同じでも異なっていてもよい）を含むオルガノポリシルセスキオキサン；（Ｒ３３ＳｉＯ０．５）単位および（ＳｉＯ２）単位（式中、Ｒ３は置換または非置換の一価炭化水素基であり、各Ｒ３は互いに同じでも異なっていてもよく、但し、少なくとも１つのＲ３が炭素数６〜３０の芳香環含有基である）を含むオルガノシロキシシリケート；および揮発性シリコーン溶剤を含み、前記オルガノシロキシシリケートを、前記オルガノポリシルセスキオキサンの１質量％〜３５質量％の量で含む、皮膜形成性組成物が提供される。
【発明の効果】
【０００９】
本開示の皮膜形成性組成物を用いることにより、柔らかく、可撓性であり、洗浄耐久性に優れた皮膜を得ることができる。本開示の皮膜形成性組成物は、ヒトの体の動きに対してつっぱりなどの不快感が生じない、柔らかくて可撓性の皮膜を形成することができるため、排泄ケアおよびオストミーケアの保護皮膜を形成するために好適に使用できる。
【００１０】
なお、上述の記載は、本発明の全ての実施態様および本発明に関する全ての利点を開示したものとみなしてはならない。
【図面の簡単な説明】
【００１１】
【図１】皮膚粘弾性の評価結果を示す棒グラフである。
【図２】皮膚呼吸の評価結果を示す棒グラフである。
【図３】皮膚表面の水分量の評価結果を示す棒グラフである。
【図４】水道水、排泄ケア用石けんおよび薬用石けんを用いた洗浄に対する耐久性を示す棒グラフである。
【発明を実施するための形態】
【００１２】
以下、本発明の代表的な実施態様を例示する目的でより詳細に説明するが、本発明はこれらの実施態様に限定されない。
【００１３】
本開示の一実施態様による皮膜形成性組成物は、（Ｒ１３ＳｉＯ０．５）単位（Ｍ単位）および（Ｒ２ＳｉＯ１．５）単位（Ｔ単位）を含むオルガノポリシルセスキオキサンと、（Ｒ３３ＳｉＯ０．５）単位（Ｍ単位）および（ＳｉＯ２）単位（Ｑ単位）を含むオルガノシロキシシリケートと、揮発性シリコーン溶剤とを含む。
【００１４】
（Ｒ１３ＳｉＯ０．５）単位および（Ｒ２ＳｉＯ１．５）単位を含むオルガノポリシルセスキオキサンは、（Ｒ２ＳｉＯ１．５）単位よりなるシラノール基含有オルガノポリシルセスキオキサンのシラノール基がＲ１３Ｓｉ−基で封鎖された構造を有しており、皮膜を構成する主成分として、柔らかさ・可撓性に優れた皮膜を形成するために用いられる。Ｒ１およびＲ２は独立して炭素数１〜８の置換または非置換の一価炭化水素基であり、各Ｒ１は互いに同じでも異なっていてもよい。Ｒ１およびＲ２として、例えば、メチル基、エチル基、プロピル基、ブチル基などのアルキル基；ビニル基、アリル基などのアルケニル基；フェニル基などのアリール基；ベンジル基などのアラルキル基；シクロヘキシル基、シクロオクチル基などのシクロアルキル基などが挙げられる。Ｒ１およびＲ２は、ハロゲン原子、シアノ基、アミノ基などで置換されていてもよく、置換されたＲ１およびＲ２として、例えば、クロロメチル基、γ−アミノプロピル基、Ｎ−（β−アミノエチル）−γ−アミノプロピル基などが挙げられる。ヒトの皮膚などに適用する場合、Ｒ１およびＲ２がそれぞれメチル基、エチル基またはフェニル基であると、比較的不活性であるため適用部分の刺激が少なく、また皮膜に十分な接着力を付与することができる。また、上記の利点に加えて入手が容易であることから、Ｒ１およびＲ２がメチル基であるオルガノポリシルセスキオキサン、すなわちポリメチルシルセスキオキサンを用いることが有利である。市販のポリメチルシルセスキオキサンとして、例えば、ＳｉｌＦｏｒｍ（商標）（モメンティブ・パフォーマンス・マテリアルズ・ジャパン合同会社）が挙げられる。
【００１５】
オルガノポリシルセスキオキサンの重量平均分子量は一般に約１０００以上であり、約５０００以上、約１０００００以下とすることにより、形成される皮膜の柔らかさ・可撓性と強度を共により高めることができる。オルガノポリシルセスキオキサンの重量平均分子量はゲルパーミエーションクロマトグラフィ（ＧＰＣ）（標準ポリスチレン換算）によって決定することができる。
【００１６】
皮膜形成性組成物は、用途、使用形態などに応じて、皮膜の主成分となるオルガノポリシルセスキオキサンを様々な量で含むことができる。例えば、皮膜形成性組成物をスプレー製剤として使用する場合、一般に、皮膜形成性組成物は約１質量％以上、約１５質量％以下のオルガノポリシルセスキオキサンを含む。
【００１７】
いかなる理論に拘束されるわけではないが、（Ｒ３３ＳｉＯ０．５）単位および（ＳｉＯ２）単位を含むオルガノシロキシシリケートは、オルガノポリシルセスキオキサンを主成分とする皮膜に不規則性を導入して、柔らかさ、可撓性、接着性、洗浄耐久性などの特性の向上に寄与していると考えられる。Ｒ３は置換または非置換の一価の炭化水素基であり、互いに同じでも異なっていてもよい。Ｒ３の炭素数は一般に１〜３０である。但し、本開示において、オルガノシロキシシリケートの少なくとも１つのＲ３は炭素数６〜３０の芳香環含有基である。炭素数６〜３０の芳香環含有基以外のＲ３として、例えば、メチル基、エチル基、プロピル基、ブチル基などのアルキル基；ビニル基、アリル基などのアルケニル基；シクロヘキシル基、シクロオクチル基などのシクロアルキル基などが挙げられ、炭素数６〜３０の芳香環含有基であるＲ３として、フェニル基、ナフチル基、アントラニル基などのアリール基；ベンジル基、２−フェニルエチル基、２−フェニルプロピル基、３−フェニルプロピル基などのアラルキル基などが挙げられる。Ｒ３は、ハロゲン原子、シアノ基、アミノ基などで置換されていてもよく、置換されたＲ３として、例えば、クロロメチル基、γ−アミノプロピル基、Ｎ−（β−アミノエチル）−γ−アミノプロピル基；およびクロロフェニル基、アミノフェニル基などなどが挙げられる。ヒトの皮膚などに適用する場合、炭素数６〜３０の芳香環含有基以外のＲ３がメチル基またはエチル基であると、比較的不活性であるため適用部分の刺激が少なく、また皮膜を十分な接着力で付着させることができる。また、上記の利点に加えて入手が容易であることから、炭素数６〜３０の芳香環含有基以外のＲ３がメチル基であることが有利である。炭素数６〜３０の芳香環含有基であるＲ３は、ケイ素原子と芳香環の間の直鎖部分の炭素数が２以上である、２−フェニルエチル基、２−フェニルプロピル基、３−フェニルプロピル基などであると、形成される皮膜の柔らかさ・可撓性をより高めることができ、これらの中でも入手が容易であることから２−フェニルプロピル基であることが有利である。本開示の一実施態様では、オルガノシロキシシリケートとして、（２−フェニルプロピル）ジメチルシロキシシリケートを有利に使用できる。市販の（２−フェニルプロピル）ジメチルシロキシシリケートとして、例えば、ＳｉｌＳｈｉｎｅ（商標）１５１（モメンティブ・パフォーマンス・マテリアルズ・ジャパン合同会社）が挙げられる。
【００１８】
オルガノシロキシシリケートは、任意の構成単位として、（Ｒ４２ＳｉＯ）単位（Ｄ単位）、（Ｒ５ＳｉＯ１．５）単位（Ｔ単位）またはそれら両方をさらに含んでもよい。Ｒ４およびＲ５は、独立して炭素数１〜８の置換または非置換の一価炭化水素基であり、各Ｒ４は互いに同じでも異なっていてもよく、それらの具体例はＲ１およびＲ２について説明したものと同じである。
【００１９】
オルガノシロキシシリケートの重量平均分子量は一般に約１０００以上であり、約５０００以上、約１０００００以下とすることにより、オルガノポリシルセスキオキサンとの相溶性をより高めて、皮膜形成性組成物中に固体が析出することを抑制することができる。オルガノシロキシシリケートの重量平均分子量はゲルパーミエーションクロマトグラフィ（ＧＰＣ）（標準ポリスチレン換算）によって決定することができる。
【００２０】
オルガノシロキシシリケートは、オルガノポリシルセスキオキサンの約１質量％以上、約３５質量％以下、好ましくは約８質量％以上、約２５質量％以下の量で皮膜形成性組成物に含まれる。オルガノシロキシシリケートの含有量を上記範囲とすることにより、形成される皮膜の柔らかさ・可撓性と強度および洗浄耐久性とを共により高めることができる。
【００２１】
オルガノポリシルセスキオキサンおよびオルガノシロキシシリケートがフッ素を含まないことが好ましい。フッ素を含まないオルガノポリシルセスキオキサンおよびオルガノシロキシシリケートを用いると、皮膚などへの皮膜の接着力をより高めることができる。
【００２２】
揮発性シリコーン溶剤は、一般に、常圧で沸点が約２５０℃以下、融点が約３０℃以下であり、オルガノポリシルセスキオキサンおよびオルガノシロキシシリケートを溶解または分散するシリコーンを含む。揮発性シリコーン溶剤として、例えば、式：（ＣＨ３）３ＳｉＯ（（ＣＨ３）２ＳｉＯ）ｘＳｉ（ＣＨ３）３（ｘは０〜３の整数）で表される直鎖ジメチルシリコーン、式：（（ＣＨ３）２ＳｉＯ）ｙ（ｙは４または５）で表される環状ジメチルシリコーン、これらのジメチルシリコーンのメチル基の一部がフェニル基、オクチル基などで置換されたもの、およびこれらの混合物が挙げられる。市販の揮発性シリコーン溶剤として、例えば、ＫＦ−９６Ｌ−０．６５ｃｓ、ＫＦ−９６Ｌ−１ｃｓ（直鎖ジメチルシリコーン）、ＫＦ−９９５（環状ジメチルシリコーン）（信越化学工業株式会社）などが挙げられる。安全性、揮発性、オルガノポリシルセスキオキサンおよびオルガノシロキシシリケートの溶解性／分散性などの観点から、直鎖ジメチルシリコーンおよび環状ジメチルシリコーンが有利に使用できる。揮発性シリコーン溶剤の使用量は特に限定されないが、一般に、オルガノポリシルセスキオキサンおよびオルガノシロキシシリケートの合計１００質量部に対して約３００質量部以上、約１００００質量部以下とすることができる。
【００２３】
皮膜形成性組成物は、任意成分として、保湿剤、抗菌剤、香料、フィラーなどの補助添加物をさらに含んでもよい。保湿剤として、例えば、イソノナン酸イソデシル、パルミチン酸オクチル、ヒアルロン酸、トレハロース、コラーゲン、セラミド、スクワラン、ヒアルロン酸ナトリウムなどが挙げられる。抗菌剤として、例えば、金属系、無機・有機複合系の様々な抗菌剤が挙げられる。香料として、例えば、ティーツリー油、ローズウッド、プチグレン、ラバンサラ、ホホバオイルなどの精油などが挙げられる。フィラーとして、例えば、タルク、カオリン、シリカなどの無機フィラー、シリコーンゴムパウダー、微結晶セルロースなどの有機フィラーなどが挙げられる。本開示の一実施態様では、皮膜形成性組成物は香料としてティーツリー油を含む。補助添加剤は、一般に、皮膜形成性組成物の約０．１質量％以上、約１０質量％以下となる量で使用される。
【００２４】
皮膜形成性組成物は、オルガノポリシルセスキオキサンおよびオルガノシロキシシリケート、ならびに任意成分である補助添加物を揮発性シリコーン溶剤に溶解または分散させることにより製造できる。あらかじめ各成分を揮発性シリコーン溶剤に溶解または分散させ、これらの溶液または分散液を混合することもできる。
【００２５】
皮膜形成性組成物は、スプレー製剤、ローション、コーティング剤など、様々な形態で使用することができ、それらの形態に応じて粘度を適宜決定することができる。本開示の一実施態様では、皮膜形成性組成物はスプレー製剤の形態であり、一般に、その粘度は約０．５ｍＰａ・ｓ以上、約１０ｍＰａ・ｓ以下である。皮膜形成性組成物を用いた皮膜の形成は、例えば、スプレー製剤の形態の皮膜形成性組成物の噴霧、綿棒、ガーゼ、ティッシュペーパーなどに浸漬した皮膜形成性組成物の塗布などの方法により皮膚などの表面に適用して、その後揮発性シリコーン溶剤を揮発させることによって行うことができる。本開示の皮膜形成性組成物は、シリコーン溶剤などに分散した皮膜形成性ポリマー粒子を含む従来の組成物と比較して、スプレーノズルのつまりが生じにくいため、長期間にわたって精度よく適用部分に皮膜形成性組成物を噴霧することができる。
【００２６】
本開示の皮膜形成性組成物は、様々な表面に皮膜を形成するために使用でき、その用途は特に限定されないが、排泄ケア用およびオストミーケア用の保護皮膜の形成に適している。
【実施例】
【００２７】
以下の実施例において、本開示の具体的な実施態様を説明するが、本発明はこれに限定されるものではない。
【００２８】
試料の調製に使用した原料または製品は以下のとおりである。
ＨＭＤＳ（ヘキサメチルジシロキサン、ＫＦ−９６Ｌ−０．６５ｃｓ、信越化学工業株式会社）
ＳｉｌＳｈｉｎｅ（商標）１５１（（２−フェニルプロピル）ジメチルシロキシシリケート、モメンティブ・パフォーマンス・マテリアルズ・ジャパン合同会社）
ＳｉｌＦｏｒｍ（商標）（組成が（ＣＨ３）３ＳｉＯ０．５（Ｍ単位）：ＣＨ３ＳｉＯ１．５（Ｔ単位）のポリメチルシルセスキオキサン、モメンティブ・パフォーマンス・マテリアルズ・ジャパン合同会社）
ＦＲ−１０（トリフルオロプロピルジメチルシロキシ／トリメチルシロキシポリシルセスキオキサンと少量のジメチコン（ジメチルシリコーン）の混合物、モメンティブ・パフォーマンス・マテリアルズ・ジャパン合同会社）
ティーツリーオイルＰＧ（ティーツリー油、株式会社エアーグリーン）
【００２９】
（Ａ）皮膚粘弾性
保護皮膜が柔らかく、可撓性で、体を動かしたときにヒトにとって快適であるか評価するために、リビスコメーター（Reviscometer（登録商標）、Courage + Khazaka Electronic GmbH, Germany）を用いて皮膚粘弾性を測定する。ヒトの前腕に４箇所印を付ける。各箇所について、０度、９０度、１８０度および２７０度でセンサープローブから発生した衝撃波の伝播時間を、保護皮膜を形成する前および後について測定し、得られた合計１６の測定値の平均値を保護皮膜形成前または後の伝播時間とする。硬い表面の伝播時間は短く、柔らかくて可撓性の表面の伝播時間は長い。保護皮膜形成後の伝播時間／保護皮膜形成前の伝播時間の比（ＲＴ）を柔らかさ、可撓性およびヒトの皮膚に対する快適さの指標として評価する。１００％は皮膚表面の柔らかさ・可撓性について保護皮膜で被覆したことの影響がなく、５０％未満は保護皮膜で被覆した皮膚表面が非常に硬く可撓性でないことを示す。
【００３０】
（Ｂ）皮膚呼吸
皮膚呼吸は、テヴァメーター（Tewameter（登録商標）、Courage + Khazaka Electronic GmbH, Germany）を用いてＴＥＷＬ（Trans Epidermal Water Loss、経表皮水分喪失量）によって評価する。ヒトの前腕に４箇所印を付ける。各箇所について、保護皮膜を形成する前および後についてＴＥＷＬを１０回ずつ測定し、得られた合計４０の測定値の平均値を保護皮膜形成前または後のＴＥＷＬとする。保護皮膜形成後のＴＥＷＬ／保護皮膜形成前のＴＥＷＬの比（ＲＴＥＷＬ）を皮膚呼吸の指標として評価する。ＲＴＥＷＬは大きい方が望ましく、１００％を越えるＲＴＥＷＬは保護皮膜が皮膚呼吸を妨げないことを意味する。
【００３１】
（Ｃ）皮膚表面の水分量
ヒトの皮膚表面の水分量は、コルネオメーター（Corneometer（登録商標）、Courage + Khazaka Electronic GmbH, Germany）およびＳＫＩＣＯＮ−２００ＥＸ（アイ・ビイ・エス株式会社）を用いて測定する。ヒトの前腕に４箇所印を付ける。各箇所について、保護皮膜を形成する前および後についてコルネオメーターおよびＳＫＩＣＯＮ−２００ＥＸを用いて水分量を３回ずつ測定し、得られた合計１２の測定値の平均値を保護皮膜形成前または後の水分量とする。保護皮膜形成後の水分量／保護皮膜形成前の水分量の比（ＲＷ）を皮膚蒸れの指標として評価する。１００％に近いＲｗは皮膚表面の水分量が自然な状態であること、１００％を大幅に下回るＲｗは皮膚表面が乾燥しやすいこと、１００％を大きく超えるＲｗは皮膚蒸れが生じやすいことをそれぞれ意味する。
【００３２】
（Ｄ）洗浄耐久性
ヒトの皮膚に適用した保護皮膜の水道水、排泄ケア用石けん、および薬用石けんに対する耐久性を評価する。排泄ケア用石けんとして３Ｍ（登録商標）Ｓｋｉｎ  Ｃｌｅａｎｅｒ  Ｆｏａｍ  Ｔｙｐｅ（スリーエムヘルスケア株式会社）、および薬用石けんとしてシャボネットフォームタイプ（サラヤ株式会社）を用いる。
【００３３】
洗浄耐久性は以下の手順に従って評価する。直径３０ｍｍの穴を設けたマスキングテープを用意しヒトの前腕に接着する。青色食品染料の１０％水溶液を用意する。直径３０ｍｍの穴に青色食品染料水溶液を２５μＬ滴下し、綿棒で塗り広げて乾燥する。この手順を２回行って青色食品染料の被膜を形成する。このようにして直径３０ｍｍの穴の領域を青色に染めた後、マスキングテープを除去する。
【００３４】
洗浄は、水道水、排泄ケア用石けんまたは薬用石けんを含ませたコットンガーゼを用いて拭き取ることによって行う。１０回の拭き取りで１サイクルとする。拭き取ることによって青色染料は少しずつ除去され、洗浄を繰り返すことによって青色が薄くなる。この色変化を分光測色計ＣＭ−２００２（コニカミノルタオプティクス株式会社）によって測定する。色は３つのパラメータ、ΔＬ、ΔａおよびΔｂによって同定される。薄くなった青色はΔａによって評価される。濃い青色のΔａは負の値を示す。Δａの値が負から正に変化した時点で青色染料が完全に除去されたものと見なす。洗浄耐久性は青色染料が完全に除去された時の上記サイクル回数によって評価する。
【００３５】
（Ｅ）スプレー性能
スプレー性能を評価するためにサイクルテストを行う。５回のスプレー、ティッシュペーパーを用いたノズル先端の拭き取り、および４０℃のオーブン中での保管を１サイクルとする。保管時間は、１日目が１時間ずつ８時間まで、２日目から１４日目までが一日間である。スプレーの状態は３水準で評価する。
Ａ：５回スプレーしても問題がない。
Ｂ：スプレーできるが目標の方向にスプレーできないか少なくとも１回のスプレーでつまりが生じる。
Ｃ：完全につまってスプレーできない。
【００３６】
（例１〜５および比較例１〜５）
実施例および比較例として、例１〜５および比較例１〜５の試料を調製して評価した。表１にこれらの試料の組成を示す。
【００３７】
【表１】
2013234137.tif 000002
【００３８】
（比較例６〜９）
比較例６〜９として以下の４種類の市販品を用いた。
比較例６：３Ｍ（登録商標）Ｃａｖｉｌｏｎ（登録商標）  Ｎｏ  Ｓｔｉｎｇ  Ｂａｒｒｉｅｒ  Ｆｉｌｍ（ＮＳＢＦ）  ３３４６Ｅ（スリーエムヘルスケア株式会社）
比較例７：リモイスコート（アルケア株式会社）
比較例８：ＮＯ−ＳＴＩＮＧ  ＳＫＩＮ−ＰＲＥＰ（Smith & Nephew)
比較例９：Ｓｉｌｅｓｓｅ（商標）ＳＴＩＮＧ  ＦＲＥＥ  ＳＫＩＮ  ＢＡＲＲＩＥＲ（村中医療器株式会社）
【００３９】
（評価結果）
皮膚粘弾性、皮膚呼吸、および皮膚表面の水分量の評価結果を表２に示す。また、皮膚粘弾性、皮膚呼吸、および皮膚表面の水分量の評価結果を図１〜３にそれぞれ示す。
【００４０】
【表２】
2013234137.tif 000003
【００４１】
水道水、排泄ケア用石けんおよび薬用石けんを用いた洗浄に対する耐久性を表３および図４に示す。
【００４２】
【表３】
2013234137.tif 000004
【００４３】
スプレー性能を評価するためにサイクルテストを行った。サイクルテストの結果を表４に示す。
【００４４】
【表４】
2013234137.tif 000005
【図１】
2013234137.tif 000006
【図２】
2013234137.tif 000007
【図３】
2013234137.tif 000008
【図４】
2013234137.tif 000009